(57)【特許請求の範囲】
【請求項１】
機械パルプ、ＢＫＰパルプ及び脱墨古紙パルプを組み合わせて硫酸バンドの含有量を対パルプ１％以下とする中性抄紙法で抄造し、澱粉、変性澱粉、ポリビニルアルコール、ポリアクリルアミド、カルボキシメチルセルロース、ヒドロキシメチルセルロース、ヒドロキシエチルセルロース、アルギン酸ソーダ、スチレン−マレイン酸系共重合体樹脂、スチレン−アクリル酸エステル系共重合体樹脂、α−オレフィン−マレイン酸系共重合体樹脂及びアルクリ酸エステル−アクリル酸系共重合体樹脂から選ばれる表面サイズ剤を塗布してなる紙面ｐＨが５．０〜９．５であることを特徴とする湿し水として真水を使用する平版オフセット印刷用新聞用紙。
【発明の詳細な説明】
【０００１】
【産業上の利用分野】
本発明は平版オフセット印刷用新聞用紙に関する。
【０００２】
【従来の技術】
新聞用紙の印刷は従来活版輪転印刷が多かったが、近年（１）インキの着肉性が良く、裏抜けも少ない、（２）製版が簡単で複製スピ−ドも速い、（３）どのような大きさの版でも作ることができ、再版も容易である、（４）印刷時の伸縮がなく、多色刷りに適する等の理由から、平版オフセット輪転印刷が主流になって来ている。
【０００３】
平版オフセット印刷は印刷時に湿し水液を使用することが特徴であり、従来、湿し水液としては刷版の非画線部のインキによる汚れ、即ち、「地汚れ」または「浮き汚れ」と呼ばれる版汚れトラブルを防ぐため、酸性ないしアルカリ性エッチ液が使用されて来た。エッチ液は、地汚れ等の版汚れ防止の点では非常に効果があるが、（１）インキと反応して凝集物を作り易い、（２）排水の環境に与える負荷が増える、（３）コストがかかる等の理由から、湿し水液に水道水等の真水が使えないか検討されている。しかし、一般の新聞用紙を用いて湿し水液に真水を使用すると版汚れが起こり易く、これが発生すると印刷機を止めて版やブランケットを洗浄したり、版汚れがひどい時には版の交換が必要になるため、一刻を争う新聞印刷の場合、致命的な問題となってしまう。しかも新聞印刷の場合、他の分野に比較して、同一の版で一回に連続印刷する部数がかなり多いため、非常に高いレベルの耐版汚れ適性が要求される。
【０００４】
上記のトラブルを解消させるために、主にインキの面からの検討が種々なされてきたが、未だこれを完全に満足できるものがないのが現状である。
【０００５】
又、平版オフセット用新聞用紙の印刷適性改善のための提案として、特定サイズ剤と水溶性アルミニウム塩を使用する特開平１−６８５９６、水溶性高分子化合物とスチレン・ブタジエン共重合ラテックスからなる塗被組成物を塗布する特開平５−２６３３９４、有機フルオロ化合物を含有させる特開平６−５７６８８、特定の共重合ラテックスからなる塗被組成物を塗布する特開平６−１７９７２８がある。しかし、これらの提案は優れたサイズ効果、多色オフセット輪転印刷における白色度、不透明度、表面強度、印刷光沢、インクセット、インキ着肉向上効果、湿し水により紙が粘着性を帯びるのを防止する効果等を狙ったもので、地汚れ、浮き汚れ等の版汚れに関しては何ら改善されるものではない。
【０００６】
【発明が解決しようとする課題】
本発明は、平版オフセット輪転印刷を行う際に、湿し水液として真水を使用しても、地汚れ、浮き汚れ等の版汚れを起こさない新聞用紙を提供することを課題とする。
【０００７】
【発明が解決しようとする課題】
本発明は上記課題を解決するため下記の構成を採用する。即ち、本発明は、機械パルプ、ＢＫＰパルプ及び脱墨古紙パルプを組み合わせて硫酸バンドの含有量を対パルプ１％以下とする中性抄紙法で抄造し、澱粉、変性澱粉、ポリビニルアルコール、ポリアクリルアミド、カルボキシメチルセルロース、ヒドロキシメチルセルロース、ヒドロキシエチルセルロース、アルギン酸ソーダ、スチレン−マレイン酸系共重合体樹脂、スチレン−アクリル酸エステル系共重合体樹脂、α−オレフィン−マレイン酸系共重合体樹脂及びアルクリ酸エステル−アクリル酸系共重合体樹脂から選ばれる表面サイズ剤を塗布してなる紙面ｐＨが５．０〜９．５であることを特徴とする湿し水として真水を使用する平版オフセット印刷用新聞用紙である。
【０００８】
以下本発明を詳細に説明する。従来、新聞用紙は硫酸バンドを添加抄紙する、所謂酸性抄紙で抄造されており、紙面ＰＨは４前後である。このような新聞用紙を、湿し水溶液として真水を使用した平版オフセット印刷をすると、地汚れ、浮き汚れ等の版汚れが発生する。これを防ぐため前述したように通常は酸性ないしアルカリ性エッチ液が使用されている。本発明者等は上記課題につき種々検討した結果、新聞用紙の紙面ＰＨを５.０〜９.５、好ましくは６〜８.５にすることにより、平版オフセット印刷時に真水を使用し、大部数印刷を行っても、地汚れ、浮き汚れ等の版汚れが殆ど発生しないことを見い出した。
【０００９】
商業印刷、出版印刷に使用される印刷用紙や情報用紙では、所謂中性紙が使用されているが、これらは耐保存性、塗工用顔料や填料に炭酸カルシウムを使用すること等を目的としおり、これらの必要性が認められていない新聞用紙では、未だ中性紙が本格的に検討されていないのが現状である。なお、商業印刷、出版印刷では中性紙がかなり使用されているが、非コ−ト紙の紙面ＰＨと版汚れが密接に関係しているという事実は未だ見い出されていない。紙面ＰＨと版汚れの関係は、本発明者等が、同一の版で大部数を連続印刷する大掛かりな実験を新聞印刷で実施してみて、始めて分かったことである。
【００１０】
何故紙面ＰＨを５.０〜９.５の範囲にすると良くなるかは定かではないが、紙面ＰＨが５.０未満になると、用紙より湿し水液に硫酸バンドの溶出量が増え、これが刷版の非画線部の親水性を失わせているものと考えられる。ここで、紙面ＰＨが５.０未満であると、版汚れの発生を防ぐ事が出来ず、９.５以上になると、改良効果が頭打ちになりコストがかかるばかりではなく、抄紙機での濾水性が悪化したり、プレスロ−ルからの湿紙の剥がれが悪くなったり、プレスロ−ルへの粕付着が増大したりする等の抄紙適性が悪化する等の問題が生じる。
【００１１】
本発明の紙面ＰＨは、サンプルをＪＩＳ Ｐ８１１１に則り前処理を行い、Ｊ.ＴＡＰＰＩ紙パルプ試験方法Ｎｏ.６−７５の塗布法に準じて測定される値である。紙面ＰＨを５.０〜９.５にする方法としては、中性を挟んだ弱酸性から弱アルカリ性の抄紙ＰＨである中性抄紙法で抄造する方法がある。
【００１２】
上記の中性抄紙法で抄造する方法は紙面ＰＨを５.０〜９.５に調整する以外は特に制限はなく、例えばサイズ剤としてはアルキルケテンダイマ−、アルケニル無水コハク酸、石油樹脂系カチオンサイズ剤、脂肪酸系カチオンサイズ剤、アクリル共重合系カチオンサイズ剤、変性ロジン系サイズ剤等、定着剤としてはカチオン性物質を使用するがこれについも特に制限はなく、例えばポリアミド樹脂、カチオン澱粉、カチオン性ポリアクリルアミド等がある。内添填料としては炭酸カルシウム、カオリン、焼成クレ−、タルク、ゼオライト、二酸化チタン、合成珪酸アルミ、合成珪酸カルシウム、珪藻土、合成シリカ、水酸化アルミ、硫酸カルシウム、尿素樹脂等がある。更に、炭酸ソ−ダ、重炭酸ソ−ダ等のＰＨ緩衝剤を添加しても良い。又、硫酸バンドを紙面ＰＨが５.０〜９.５になる範囲であれば、少量添加しても良い。
【００１３】
【００１４】
その他、必要に応じて乾燥紙力増強剤、濾水性向上剤、歩留まり向上剤、スライムコントロ−ル剤、ピッチコントロ−ル剤、消泡剤、湿潤紙力増強剤、染料等を使用しても良い。更に、表面サイズ剤を塗布しても良く、表面サイズ剤としては、澱粉、変性澱粉、ポリビニルアルコ−ル、ポリアクリルアミド、カルボキシメチルセルロ−ス、ヒドロキシメチルセルロ−ス、ヒドロキシエチルセルロース、アルギン酸ソ−ダ、スチレン−マレイン酸系共重合体樹脂、スチレン−アクリル酸エステル−アクリル酸系共重合体樹脂、α−オレフィン−マレイン酸系共重合体樹脂、アクリル酸エステル−アクリル酸系共重合体樹脂等が使用できる。
【００１５】
使用するパルプは、ＴＭＰ，Ｃ−ＴＭＰ，ＲＧＰ，ＣＧＰ，ＧＰ等の機械パルプ、ＢＫＰ，脱墨古紙パルプのパルプを組み合わせて使用する。
【００１６】
【実施例】
以下実施例により本発明を更に詳細に説明するが、本発明は以下の実施例に限定されるものではない。本実施例において、％表示は全て重量％であり、kg/p-tは乾燥パルプ１トンに対して添加する薬品等のｋｇを示す。
【００１７】
＜実施例−１＞
ＴＭＰ ３０％、ＲＧＰ ３０％、古紙パルプ ３０％、ＮＢＫＰ １０％にアルキルケテンダイマ−(濃度２０％、ＡＳ−２６１、日本ＰＭＣ) １kg/p-t、カチオン澱粉(Ｐ−２Ａ、本州産業) ５kg/p-t、軽質炭酸カルシウム(ＴＰ−１２１、奥多摩工業) ５kg/p-t、硫酸バンド(Ａｌ2Ｏ3換算濃度７％) ５kg/p-tを添加し、紙料を調成抄紙し、更にゲ−トロ−ルコ−タ−で酸化澱粉(ＭＳ−３８００、日本食品加工) ０.５ｇ／ｍ2 (両面合計)塗布し新聞用紙を抄造した。紙面ＰＨは７.５であった。紙面ＰＨの測定は、先ずサンプルをＪＩＳ Ｐ８１１１に則り前処理を行い、Ｊ.ＴＡＰＰＩ紙パルプ試験方法Ｎｏ.６−７５の塗布法に準じて行った。又、版汚れの評価は後述する方法で行った。その結果を表３に記す。
【００１８】
【００１９】
＜実施例−２、３＞
実施例−１において表１、表２に記す以外は、実施例−１と同様に行い新聞用紙を得、試験評価した。結果を表３に記す。
【００２０】
【００２１】
＜比較例−１〜５＞
実施例−１において表１、表２に記す以外は、実施例−１と同様に行い新聞用紙を得、試験評価した。結果を表３に記す。なお、比較例５においては硫酸バンドに替えて水酸化ナトリウム１０％液を３０kg/p-t使用した。
【００２２】
その他、Ａ社及びＢ社の実機新聞用紙の紙面ＰＨ測定と版汚れ試験を行った。結果を表３に記す。
【００２３】
なお、版汚れ試験法及び抄紙適性は下記に従って行った。
「版汚れ試験法」  ＰＳ版を非画線処理し、３ｃｍ角に切った紙サンプルを版の上に置く。紙サンプルの上から注射器で８０〜９０℃の熱水を１５滴まんべんなく垂らし、室温乾燥し、乾燥後版から紙サンプルを取り除く。一色平版オフセット印刷機にこの版をセットし、先ず湿し水及び紙を供給しないで、平版オフセット輪転新聞印刷用紅インキのみを、一度版に供給する。次いで、湿し水として水道水、紙として上質紙を使用し、３０〜５０枚上質紙に印刷する。最終に印刷された上質紙の紙サンプルを置いた箇所のインキ付着度合いを目視評価し、下記のように５〜１の５段階のランク付けを行った。
５：インキが全く付着していないもの。
４：インキが紙サンプル面積の２５％前後付着しているもの。
３：インキが紙サンプル面積の５０％前後付着しているもの。
２：インキが紙サンプル面積の７５％前後付着しているもの。
１：インキが全面付着しているもの。
なお、この目視評価と湿し水溶液に真水を使用して実機カラ−新聞印刷をした場合とは、次のように対応していることを調査確認した。５は５０万部連続印刷しても版汚れを起こさない。４は４０〜５０万部の連続印刷で版汚れが発生し始める。３は２０〜３０万部の連続印刷で版汚れが発生し始める。２は５〜１０万部の連続印刷で版汚れが発生し始める。１は２万部前後の連続印刷で版地汚れが発生し始める。この評価で４以上あれば実用上問題はない。
【００２４】
「抄紙適性」
○：濾水性、プレスロ−ルからの紙剥がれ及び粕付着の問題ないもの。
×：濾水性、プレスロ−ルからの紙剥がれが悪く、プレスロ−ル粕付着が多く、 実機抄造上問題があるもの。
【００２５】
【発明の効果】
表３に示したように、新聞用紙の紙面ＰＨを５.０〜９.５にすることにより、湿し水溶液に真水を使用して、大部数の平版オフセット輪転印刷を行っても、地汚れ、浮き汚れ等の版汚れのない優れた印刷適性を持つ新聞用紙が可能となった。
【００２６】
【表１】
0004079284.tif 000002
【００２７】
【表２】
0004079284.tif 000003
【００２８】
【表３】
0004079284.tif 000004
【００２９】
注１（表１におけるパルプ配合）
（１）：ＴＭＰ／ＲＧＰ／古紙パルプ／ＮＢＫＰ＝３０／３０／３０／１０
（２）：ＣＧＰ／ＲＧＰ／古紙パルプ／ＬＢＫＰ／ＮＢＫＰ＝２０／３０／３０／１０／１０
注２（表１における薬品内容）
・   ＳＰＳ−３００（アルケニルコハク酸、濃度４０％、荒川化学工業）
・   ＳＰＮＴ−８０（ロジン、濃度３０％、荒川化学工業）
・   ＳＰＥ（ロジン、濃度３０％、荒川化学工業）
・   ソルダインＣＰ１０Ａ（カチオン澱粉、濃度１０％、大和化学工業）
・   タルク（日本タルク）
注３（表２）
・   水酸化ナトリウム（濃度１０％）